(57)【要約】  樹脂組成物は、必須成分として、（Ａ）：下記式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、（Ｂ）：ポリアミド形成性モノマー（Ｂ）と、（Ｃ）：ジカルボン酸化合物（Ｃ）とを含む成分を重合して得られるポリエーテルアミドエラストマー（Ｘ）を５０質量％以上含むポリアミド系エラストマー；および、共存成分として、（ａ）熱可塑性樹脂、および（ｂ）難燃剤もしくは磁性粉末、の少なくとも一方を含有する。この樹脂組成物は、柔軟性や耐衝撃性が改良され、かつ耐加水分解性に優れる。2008123450.tif 000019
2008123450.tif 000002
【特許請求の範囲】
【請求項１】
必須成分として、
（Ａ）：下記式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、
（Ｂ）：ポリアミド形成性モノマー（Ｂ）と、
（Ｃ）：ジカルボン酸化合物（Ｃ）と
を含む成分を重合して得られるポリエーテルアミドエラストマー（Ｘ）を５０質量％以上含むポリアミド系エラストマー；および
共存成分として、
（ａ）熱可塑性樹脂、および
（ｂ）難燃剤もしくは磁性粉末
の少なくとも一方
を含有することを特徴とする樹脂組成物。
【化１】
2008123450.tif 000015
（ただし、ｘは１〜２０の整数、ｙは４〜５０の整数、およびｚは１〜２０の整数をそれぞれ表わす。）
【請求項２】
前記熱可塑性樹脂を含有することを特徴とする請求項１記載の樹脂組成物。
【請求項３】
前記熱可塑性樹脂が、ポリアミドを含むことを特徴とする請求項２記載の樹脂組成物。
【請求項４】
前記熱可塑性樹脂を９５〜５０質量％と、前記ポリアミド系エラストマーを５〜５０質量％とを含むことを特徴とする請求項２または３記載の樹脂組成物。
【請求項５】
前記ポリアミド系エラストマーおよび前記熱可塑性樹脂の合計量１００質量部に対して、１〜３０重量部の可塑剤をさらに含有することを特徴とする請求項２〜４のいずれかに記載の樹脂組成物。
【請求項６】
前記難燃剤を含有し、前記ポリアミド系エラストマー１００質量部に対して、５〜４０質量部の前記難燃剤を含有することを特徴とする請求項１記載の樹脂組成物。
【請求項７】
前記熱可塑性樹脂および難燃剤を含有し、前記ポリアミド系エラストマーと前記熱可塑性樹脂の合計量１００質量部に対して、前記難燃剤の割合が、５〜４０質量部であることを特徴とする請求項６記載の樹脂組成物。
【請求項８】
前記熱可塑性樹脂が、ポリアミドであることを特徴とする請求項７記載の樹脂組成物。
【請求項９】
前記ポリアミド系エラストマーと前記熱可塑性樹脂の合計量１００質量％に、前記熱可塑性樹脂を９５〜５０質量％、前記ポリアミド系エラストマーを５〜５０質量％含むこと特徴とする請求項７または８記載の樹脂組成物。
【請求項１０】
少なくとも磁性粉末を含有し、
前記ポリエーテルアミドエラストマー（Ｘ）は、バインダー樹脂の少なくとも一部として存在し、
前記磁性粉末と前記バインダー樹脂の合計を１００質量％として、それぞれ８０〜９５質量％および２０〜５質量％の割合で含有することを特徴とする請求項１記載の樹脂組成物。
【請求項１１】
さらに可塑剤を、前記バインダー樹脂１００質量％の中で、５〜２０質量％の割合で含有していることを特徴とする請求項１０記載の樹脂組成物。
【請求項１２】
前記バインダー樹脂が、さらにポリアミドを含有することを特徴とする請求項１０または１１記載の樹脂組成物。
【請求項１３】
前記ジカルボン酸化合物（Ｃ）が、下記式（２）で表されることを特徴とする請求項１〜１２のいずれかに記載の樹脂組成物。
【化２】
2008123450.tif 000016
（ただし、Ｒ１は炭化水素鎖を含む連結基を表し、ｍは０又は１を表す。）
【請求項１４】
前記ポリアミド形成性モノマー（Ｂ）が、下記式（３）で表されるアミノカルボン酸化合物（Ｂ１）と、下記式（４）で表されるラクタム化合物（Ｂ２）との少なくともいずれか一方を含むことを特徴とする請求項１〜１３のいずれかに記載の樹脂組成物。
【化３】
2008123450.tif 000017
（ただし、Ｒ２は炭化水素鎖を含む連結基を表わす。）
【化４】
2008123450.tif 000018
（ただし、Ｒ３は炭化水素鎖を含む連結基を表わす。）
【請求項１５】
前記ジカルボン酸化合物（Ｃ）が、脂肪族ジカルボン酸化合物および脂環族ジカルボン酸化合物の少なくともいずれか一方を含む請求項１〜１４のいずれかに記載の樹脂組成物。
【請求項１６】
請求項１〜１５のいずれかに記載の樹脂組成物を含む成形物。
【請求項１７】
請求項１０〜１２のいずれかに記載の樹脂組成物と、金属部品とを組み合わせた構造を含む樹脂磁石部品。
【発明の詳細な説明】
【技術分野】
【０００１】
本発明は、ポリアミドをハードセグメントとしＡＢＡ型トリブロックポリエーテルをソフトセグメントとするポリアミド系エラストマーを含む樹脂組成物、およびその成型品に関する。
【背景技術】
【０００２】
ポリアミド樹脂は耐油性、耐溶剤性、耐熱性、靭性蝋等に優れるため、チューブ・ホース、電線被覆、電気部品、自動車部品等として広く用いられている。ポリアミド樹脂の柔軟性や耐衝撃性を改良する目的で、アイオノマー樹脂や酸変性ポリオレフィン樹脂を配合することが提案されている。【０００３】
例えば、特公昭５５−４１６５９号公報（特許文献１）には、ポリアミド樹脂にエチレン−α，β−不飽和酸共重合体のアイオノマーを配合することが提案されている。【０００４】
特開２００４−１６１９６４号公報（特許文献７）にはポリアミド系エラストマーが、特開２００４−３５２７８９号公報（特許文献８）には熱可塑性樹脂およびポリアミド系エラストマーを含む樹脂組成物が記載されている。【０００５】
また、ポリアミド樹脂に可塑剤を添加し、柔軟性を付与したポリアミド樹脂組成物は、自動車用チューブ・ホースとして好適に使用されている。例えば、特開２００１−００２９１５号公報（特許文献２）には、ポリアミド樹脂１００質量部に対して可塑剤１５〜１００質量部及び比表面積５００ｍ２／ｇ以上の導電性充填剤５〜１００質量部を配合したポリアミド系樹脂組成物が開示されている。特開２００４−３５２７９０号公報（特許文献９）には熱可塑性樹脂、ポリアミド系エラストマーおよび可塑剤を含む樹脂組成物が記載されている。【０００６】
さらに、ポリアミドをハードセグメントとし、ポリエーテルをソフトセグメントとするポリアミド系エラストマーは耐油性、耐溶剤性、耐熱性、靭性等に優れるため、チューブ、ホース、電線被覆、電気部品、自動車部品等として広く用いられている。【０００７】
特開２００２−１３８１９７号公報（特許文献３）には、（Ａ）テレフタル酸成分単位３０〜１００モル％と、テレフタル酸以外の芳香族ジカルボン酸成分単位０〜７０モル％および／または炭素原子数４〜２０の脂肪族ジカルボン酸成分単位０〜７０モル％とからなるジカルボン酸成分単位と、脂肪族ジアミン成分単位および／または脂環族ジアミン成分単位からなるジアミン成分単位とからなる繰返し単位から構成され、荷重２１６０ｇ、融点＋１０℃で測定されるＭＦＲが４０〜３００ｇ／１０分の範囲にあり、融点が２９０℃を超える芳香族ポリアミド：２０〜８０質量％、（Ｂ）無機質強化材：５〜５０質量％、（Ｃ）臭素化スチレンを重合して得られるポリ臭素化スチレンを少なくとも１種類以上含む臭素系難燃剤：５〜４０質量％、（Ｄ）アンチモンを含む化合物、および／または、亜鉛を含む複合酸化物：０．１〜１０質量％（但し、上記（Ａ）、（Ｂ）、（Ｃ）、（Ｄ）成分の合計は１００質量％である）からなるポリアミド組成物であり、該ポリアミド組成物についてＵＬ９４規格に基づいて測定した難燃性がＶ−０相当であると共に、該ポリアミド組成物をペレット状に成形した際に、該ペレット中における臭素系難燃剤の数平均粒子径が０．９０μｍ未満であることを特徴とする難燃性ポリアミド組成物が開示されている。【０００８】
特開２００３−０４９０６７号公報（特許文献４）には、相対粘度が２．８〜５．５であるポリアミド樹脂９８〜８０質量部と、トリアジン系難燃剤２〜２０質量部を含有し、かつ水分率が０．０７％未満である難燃ポリアミド樹脂組成物が開示されている。【０００９】
特開２００４−３５２７９４号公報（特許文献１０）および特開２００４−３５２７９５号公報（特許文献１１）には難燃剤を含むポリアミド組成物が記載されている。【００１０】
ところで、ポリアミド樹脂の用途の１つとして、樹脂磁石が知られている。樹脂磁石は、押出や射出などの成形により製品形状に成形することができ、複雑な形状でも容易に成形できるため様々な分野で使用されている。樹脂磁石の柔軟性を改良するために、オレフィン系のエラストマーを配合する技術が開示されている。【００１１】
樹脂磁石の磁気特性を上げるために磁性粉末の含量を高めること及び磁性粉末の配向を良くする必要がある。しかしながら、磁性粉末の含量を多くすると溶融時の流動性が低下し、磁性粉末の配向も悪くなるという問題点があった。この問題を解決するために樹脂に可塑剤を添加し、ナイロン樹脂の溶融時の流動性を上げる試みがなされている。【００１２】
特開２００２−２７０４１９号公報（特許文献５）では、磁性粉末とポリアミド樹脂からなるポリアミド樹脂磁石であって、該ポリアミド樹脂は、該ポリアミド樹脂磁石全体に対して３〜２０質量％の範囲を占め、融点２８０℃以上で吸水率０．３％未満の芳香族ポリアミドと、融点２６５℃以下で吸水率２．０％未満の脂肪族ポリアミドの混合物からなることを特徴とするポリアミド樹脂磁石を開示している。【００１３】
特開２００３−０４１１１６号公報（特許文献６）では、（Ａ）磁性粉末、（Ｂ）ポリアミド樹脂、および（Ｃ）該ポリアミド樹脂に基づいて３〜３０質量％の次式Ｒ１−ＣＯＮＨ−Ｒ３−ＮＨＣＯ−Ｒ２［式中、Ｒ１およびＲ２は二重結合を一つ以上有する不飽和炭化水素基を表し、そしてＲ３は炭化水素基を表す。］で表されるビス不飽和脂肪酸アミドを混練して得られることを特徴とする、ポリアミド系プラスチック磁性材料が開示されている。【００１４】
特開２００４−３５２７９１号公報（特許文献１２）および特開２００４−３５２７９２号公報（特許文献１３）にはポリアミド樹脂組成物、成形物および樹脂磁石部品が記載されている。
【特許文献１】特公昭５５−４１６５９号公報
【特許文献２】特開２００１−００２９１５号公報
【特許文献３】特開２００２−１３８１９７号公報
【特許文献４】特開２００３−０４９０６７号公報
【特許文献５】特開２００２−２７０４１９号公報
【特許文献６】特開２００３−０４１１１６号公報
【特許文献７】特開２００４−１６１９６４号公報
【特許文献８】特開２００４−３５２７８９号公報
【特許文献９】特開２００４−３５２７９０号公報
【特許文献１０】特開２００４−３５２７９４号公報
【特許文献１１】特開２００４−３５２７９５号公報
【特許文献１２】特開２００４−３５２７９１号公報
【特許文献１３】特開２００４−３５２７９２号公報
【発明の開示】
【発明が解決しようとする課題】
【００１５】
熱可塑性樹脂の柔軟性や耐衝撃性を改良する目的で、熱可塑性樹脂にエラストマー成分をブレンドすることが広く行われている。エラストマー成分により柔軟性や耐衝撃性は改良されるものの、溶融粘度がベースの熱可組成樹脂に比べ高くなる、あるいは高温高湿状態など過酷な条件では材料が劣化し使用を制限されるという問題があった。【００１６】
本発明の一態様は、ベースの熱可塑性樹脂の溶融粘度に影響を与えることなく成形性を変化させることなく、柔軟性や耐衝撃性を改良することができ、かつ耐加水分解性に優れた樹脂組成物の提供することを目的とする。【００１７】
また、ポリアミドなどの熱可塑性樹脂の柔軟性、耐衝撃性を高度に改良するためには可塑剤の添加量を多くする必要があり、可塑剤のブリードアウト等の問題があった。【００１８】
本発明の一態様は、可塑剤のブリードアウトがなく、柔軟性に優れ、かつ耐加水分解性に優れた可塑剤を含む樹脂組成物の提供することを目的とする。【００１９】
また、ポリアミドをハードセグメントとし、ポリエーテルをソフトセグメントとするポリアミド系エラストマーをチューブ、ホース、電線被覆、電気部品、自動車部品等に使用する場合、難燃性が要求され、ポリアミド系エラストマーに難燃剤を配合する技術が開示されている。しかしながら、電線被覆、電気部品、自動車部品等に使用する場合、高温高湿下の過酷な環境化で使用されるため、長期にこのような環境下で使用される場合、加水分解により樹脂が劣化しエラストマーとしての優れた性能を維持できないといった問題があった。【００２０】
本発明の一態様は、高温高湿下の過酷な環境下においても加水分解による樹脂の劣化がなく、エラストマーとしての優れた性能を維持することのできる難燃性の樹脂組成物の提供することを目的とする。【００２１】
また、樹脂磁石の磁気特性を上げるために、磁性粉末の含量を高めることが必要となる。しかしながら、磁性粉末の含量を多くすると樹脂磁石の柔軟性が不足し、割れが発生するなどの問題があった。これらの問題を解決するためにバインダー樹脂としてポリアミド樹脂を用いる場合、ポリアミド樹脂にエラストマー成分を配合し、樹脂磁石の柔軟性を改良する技術が提案されている。しかしながら、配合したエラストマー成分の耐熱性や耐加水分解性が十分ではなく、高温や高温高湿環境下では使用に制限があった。【００２２】
本発明の一態様は、前記問題点を解決し、過酷な環境下、特に高温高湿下で加水分解によるバインダー樹脂の劣化による性能低下のない樹脂磁石を提供することを目的とする。【００２３】
さらに、樹脂磁石の磁気特性を上げるために、磁性粉末の含量を高めること、磁性粉末の配向を良くすることが必要となる。しかしながら、磁性粉末の含量を多くすると溶融時の流動性が低下し、磁性粉末の配向も悪くなるという問題点があった。また、樹脂磁石の柔軟性を改良するためエラストマー成分を配合した樹脂磁石は、エラストマー成分の耐熱性や耐加水分解性が十分ではなく、高温や高温高湿環境下では使用に制限があった。これらの問題を解決するためにバインダー樹脂としてナイロン樹脂を用いる場合、ナイロン樹脂に可塑剤を添加し、樹脂の溶融時の流動性を上げる試みがなされている。ナイロンに可塑剤を添加したバインダー樹脂を使用した樹脂磁石は磁性粉末の含量を上げることができ、更に磁性粉末の配向も良くなるため、磁気特性の優れた材料となるが、高温環境に曝された場合、可塑剤がブリードアウトし、製品の表面に移行するばかりでなく、寸法変化が大きくなり寸法安定性が要求される電気・電子機器部品で使用することができない。また、特に金属部品をインサートした樹脂磁石部品は、冬季の屋外における低温環境と、夏季の屋外及び／又は組み込まれている機器内での発熱による高温環境といった実使用環境下での温度変化の繰り返しによって、樹脂磁石部分に亀裂が発生し実用上問題があった。【００２４】
本発明の一態様は、前記問題点を解決し、金属部品をインサートした樹脂磁石部品においても冬季の屋外における低温環境と、夏季の屋外及び／又は組み込まれている機器内での発熱による高温環境といった実使用環境下での温度変化の繰り返しによっても亀裂を発生せず、高温環境でも寸法変化の少ない樹脂磁石を提供することを目的とする。さらに、過酷な環境下、特に高温高湿下で加水分解によるバインダー樹脂の劣化による性能低下のない樹脂磁石を提供することを目的とする。
【課題を解決するための手段】
【００２５】
本発明は、下記〔１〕で規定される事項に関する。【００２６】
〔１〕必須成分として、
（Ａ）：下記式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、
（Ｂ）：ポリアミド形成性モノマー（Ｂ）と、
（Ｃ）：ジカルボン酸化合物（Ｃ）と
を含む成分を重合して得られるポリエーテルアミドエラストマー（Ｘ）を５０質量％以上含むポリアミド系エラストマー；および
共存成分として、
（ａ）熱可塑性樹脂、および
（ｂ）難燃剤もしくは磁性粉末
の少なくとも一方
を含有することを特徴とする樹脂組成物。【００２７】
【化１】
2008123450.tif 000003
式中、ｘは１〜２０の整数、ｙは４〜５０の整数、およびｚは１〜２０の整数をそれぞれ表わす。【００２８】
本発明の代表的態様を次に示す。【００２９】
〔２〕  前記熱可塑性樹脂を含有することを特徴とする上記〔１〕記載の樹脂組成物。【００３０】
〔３〕  前記熱可塑性樹脂が、ポリアミドを含むことを特徴とする上記〔２〕記載の樹脂組成物。【００３１】
〔４〕  前記熱可塑性樹脂を９５〜５０質量％と、前記ポリアミド系エラストマーを５〜５０質量％とを含むことを特徴とする上記〔２〕または〔３〕記載の樹脂組成物。【００３２】
〔５〕  前記ポリアミド系エラストマーおよび前記熱可塑性樹脂の合計量１００質量部に対して、１〜３０重量部の可塑剤をさらに含有することを特徴とする上記〔２〕〜〔４〕のいずれかに記載の樹脂組成物。【００３３】
〔６〕  前記難燃剤を含有し、前記ポリアミド系エラストマー１００質量部に対して、５〜４０質量部の前記難燃剤を含有することを特徴とする上記〔１〕記載の樹脂組成物。【００３４】
〔７〕  前記熱可塑性樹脂および難燃剤を含有し、前記ポリアミド系エラストマーと前記熱可塑性樹脂の合計量１００質量部に対して、前記難燃剤の割合が、５〜４０質量部であることを特徴とする上記〔６〕記載の樹脂組成物。【００３５】
〔８〕  前記熱可塑性樹脂が、ポリアミドであることを特徴とする上記〔７〕記載の樹脂組成物。【００３６】
〔９〕  前記ポリアミド系エラストマーと前記熱可塑性樹脂の合計量１００質量％に、前記熱可塑性樹脂を９５〜５０質量％、前記ポリアミド系エラストマーを５〜５０質量％含むこと特徴とする上記〔７〕または〔８〕記載の樹脂組成物。【００３７】
〔１０〕  少なくとも磁性粉末を含有し、
前記ポリエーテルアミドエラストマー（Ｘ）は、バインダー樹脂の少なくとも一部として存在し、
前記磁性粉末と前記バインダー樹脂の合計を１００質量％として、それぞれ８０〜９５質量％および２０〜５質量％の割合で含有することを特徴とする上記〔１〕記載の樹脂組成物。【００３８】
〔１１〕  さらに可塑剤を、前記バインダー樹脂１００質量％の中で、５〜２０質量％の割合で含有していることを特徴とする上記〔１０〕記載の樹脂組成物。【００３９】
〔１２〕  前記バインダー樹脂が、さらにポリアミドを含有することを特徴とする〔１０〕または〔１１〕記載の樹脂組成物。【００４０】
さらに本発明は、これらの組成物を含む成形物に関する。【００４１】
本発明において、好ましい態様を次に挙げる。【００４２】
−  ジカルボン酸化合物（Ｃ）が、下記式（２）で表される。【００４３】
【化２】
2008123450.tif 000004
（ただし、Ｒ１は炭化水素鎖を含む連結基を表し、ｍは０又は１を表す。）【００４４】
−  ポリアミド形成性モノマー（Ｂ）が、アミノカルボン酸化合物、ラクタム化合物、ジアミンとジカルボン酸とから合成されるもの及びそれらの塩からなる群より選ばれる少なくとも１種類の脂肪族、脂環族および／または芳香族を含む。【００４５】
−  ポリアミド形成性モノマー（Ｂ）が、下記式（３）で表されるアミノカルボン酸化合物（Ｂ１）と、下記式（４）で表されるラクタム化合物（Ｂ２）との少なくともいずれか一方を含む。【００４６】
【化３】
2008123450.tif 000005
（ただし、Ｒ２は炭化水素鎖を含む連結基を表わす。）【００４７】
【化４】
2008123450.tif 000006
（ただし、Ｒ３は炭化水素鎖を含む連結基を表わす。）【００４８】
−  ジカルボン酸化合物（Ｃ）が、脂肪族ジカルボン酸化合物および／または脂環族ジカルボン酸化合物である。【００４９】
−  ジアミン化合物（Ａ）、ポリアミド形成性モノマー（Ｂ）およびジカルボン酸化合物（Ｃ）の総量に対して、ポリアミド形成性モノマー（Ｂ）の割合が１０〜９５質量％である。【００５０】
−  ジアミン化合物（Ａ）、ポリアミド形成性モノマー（Ｂ）およびジカルボン酸化合物（Ｃ）の総量に対して、ポリアミド形成性モノマー（Ｂ）の割合が１５〜８０質量％であり、ジアミン化合物（Ａ）およびジカルボン酸化合物（Ｃ）の合計の割合が２０〜８５質量％である。【００５１】
−  式（３）のＲ２が、炭素原子数が２〜２０のアルキレン基を含む。【００５２】
−  式（４）のＲ３の炭素原子数が３〜２０のアルキレン基を含む。【００５３】
−  式（１）のｘが２〜６の整数を、ｙは６〜１２の整数を、およびｚは１〜５の整数をそれぞれ表わす。【００５４】
−  式（１）のｘが２〜１０の整数を、ｙは１３〜２８の整数を、およびｚは１〜９の整数をそれぞれ表わす。【００５５】
−  ジアミン化合物（Ａ）、ポリアミド形成性モノマー（Ｂ）およびジカルボン酸化合物（Ｃ）の総量に対して、ジアミン化合物（Ａ２）の割合が０．５〜１０質量％である。【００５６】
−  炭素数６〜２２の分岐型飽和ジアミンが２，２，４−トリメチル−１，６−ジアミノヘキサン、２，４，４−トリメチル−１，６−ジアミノヘキサン、１，２−ジアミノプロパン、１，３−ジアミノペンタン、２−メチル−１，５−ジアミノペンタン、２−メチル−１，８−ジアミノオクタン又はこれらの混合物から選ばれるジアミンである。【００５７】
−  炭素数６〜１６の分岐脂環式ジアミンが５−アミノ−２，２，４−トリメチル−１−シクロペンタンメチルアミン、５−アミノ−１，３，３−トリメチルシクロヘキサンメチルアミン又はこれらの混合物から選ばれるジアミンである。【００５８】
−  ノルボルナンジアミンが２，５−ノルボルナンジメチルアミン、２，６−ノルボルナンジメチルアミン又はこれらの混合物から選ばれるジアミンである。【００５９】
−  式（２）のｍが１で、Ｒ１が炭素原子数１〜２０のアルキレン基を表わす。
【図面の簡単な説明】
【００６０】
【図１】棒状の金属部品をインサート成形した樹脂磁石部品の概略図である。
【図２】円柱状の金属部品をインサート成形した樹脂磁石部品の概略図である。
【符号の説明】
【００６１】
１：金属部品
２：樹脂磁石
３：金属部品
４：樹脂磁石
【発明を実施するための最良の形態】
【００６２】
本発明の樹脂組成物の代表的態様を以下に説明する。【００６３】
〔第１の態様〕
本発明の第１の態様の樹脂組成物は、
必須成分として、
（Ａ）：式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、
（Ｂ）：ポリアミド形成性モノマー（Ｂ）と、
（Ｃ）：ジカルボン酸化合物（Ｃ）と
を含む成分を重合して得られるポリエーテルアミドエラストマー（Ｘ）を５０質量％以上含むポリアミド系エラストマー；および
共存成分として、
（ａ）熱可塑性樹脂
を含有する。【００６４】
第１の態様によれば、ベースの熱可塑性樹脂の溶融粘度に影響を与えることなく成形性を変化させることなく、柔軟性や耐衝撃性を改良することができ、かつ耐加水分解性に優れた樹脂組成物を実現できる。【００６５】
第１の態様の樹脂組成物は、熱可塑性樹脂の９５〜５０質量％と、ポリアミド系エラストマーの５〜５０質量％とを含むことが好ましく、さらに熱可塑性樹脂の９０〜６０質量％と、ポリアミド系エラストマーの１０〜４０質量％とを含むことが好ましく、特に熱可塑性樹脂の８５〜７０質量％と、ポリアミド系エラストマーの１５〜３０質量％を含むことが好ましい。ただし、熱可塑性樹脂とポリアミド系エラストマーとの合計は１００質量％である。【００６６】
ポリアミド系エラストマーおよび熱可塑性樹脂の詳細については、後述の〔各成分および材料の説明〕の項で説明する。【００６７】
この態様の樹脂組成物は、溶融成形性に優れ、成形加工性に優れ、強靭性に優れ、耐衝撃性に優れ、耐加水分解性などに優れている。【００６８】
樹脂組成物を得る方法は特に制限されるものではなく、公知の種々の方法を用いることができる。例えば、ポリアミド等の熱可塑性組成物とポリアミド系エラストマー、或いは必要に応じて各種の添加剤の所定量を、Ｖ型ブレンダー、タンブラーなどの低速回転混合機やヘンシェルミキサーなどの高速回転混合機を用いてあらかじめ混合した後、一軸押出機、二軸押出機などで溶融混練後ペレット化する方法や、ポリアミドとポリアミド系エラストマー、或いは必要に応じて各種の添加剤の所定量を、低速回転混合機やヘンシェルミキサーなどの高速回転混合機を用いてあらかじめ混合した後、射出成形機や押出成形機を用いて直接、樹脂組成物の成形品を得る方法が適用できる。【００６９】
この態様の樹脂組成物は、スポーツシューズ材、スキー板の表面材、機械・電気精密機器のギア・コネクタ・シール、自動車用モール、シール材、各種チューブ・ホース、シート、フィルム、モノフィラメント、自動車用ミラーブーツ、等速ジョイントブーツなどに用いることができる。【００７０】
この樹脂組成物は、加水分解後の破断伸び保持率が９０％以上であることが好ましい。【００７１】
この樹脂組成物は、押出成形、射出成形などの公知の成形法を用いて、チューブ、フィラメント、シート、フィルムなどの成形物を製造することが出来る。【００７２】
〔第２の態様〕
本発明の第２の態様の樹脂組成物は、前述の第１の態様の樹脂組成物において、ポリアミド系エラストマーおよび前記熱可塑性樹脂の合計量１００質量部に対して、１〜３０重量部の可塑剤をさらに含有することを特徴とする。【００７３】
第２の態様の発明によれば、可塑剤のブリードアウトがなく、柔軟性に優れ、かつ耐加水分解性に優れた可塑剤を含む樹脂組成物を実現できる。【００７４】
可塑剤については、後述の〔各成分および材料の説明〕の項で説明する。【００７５】
この可塑剤含有樹脂組成物は、溶融成形性に優れ、成形加工性に優れ、強靭性に優れ、低比重性、低温柔軟性に優れ、低温耐衝撃性に優れ、耐加水分解性に優れている。【００７６】
この可塑剤含有樹脂組成物は、射出成形、押出成形、ブロー成形などの成形方法により、チューブ、フィラメント、シート、フィルムなどの成形物を得ることが出来る。【００７７】
第２の態様の組成物を得る方法は特に制限されるものではなく、第１の態様と同様の公知の種々の方法を用いることができる。【００７８】
この可塑剤含有樹脂組成物は、スポーツシューズ材、スキー板の表面材、機械・電気精密機器のギア・コネクタ・シール、自動車用モール、シール材、各種チューブ・ホース、シート、フィルム、モノフィラメント、自動車用ミラーブーツ、等速ジョイントブーツ、被覆材料などに用いることができる。【００７９】
この可塑剤含有樹脂組成物は、引張破断伸びの保持率が９０％以上、さらに１００％以上が好ましい。【００８０】
〔第３の態様〕
本発明の第３の態様の樹脂組成物は、
必須成分として、
（Ａ）：式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、
（Ｂ）：ポリアミド形成性モノマー（Ｂ）と、
（Ｃ）：ジカルボン酸化合物（Ｃ）と
を含む成分を重合して得られるポリエーテルアミドエラストマー（Ｘ）を５０質量％以上含むポリアミド系エラストマー；および
共存成分として、
（ｂ）難燃剤
を含有する。【００８１】
第３の態様によれば、高温高湿下の過酷な環境下においても加水分解による樹脂の劣化がなく、エラストマーとしての優れた性能を維持することのできる難燃性の樹脂組成物を実現できる。【００８２】
ポリアミド系エラストマーおよび難燃剤の詳細については、後述の〔各成分および材料の説明〕の項で説明する。【００８３】
第３の態様において、難燃剤の含有量は、ポリアミド系エラストマー１００質量部に対して、好ましくは５〜４０質量部であり、より好ましくは１０〜３５質量部、更に好ましくは１５〜３０質量部である。【００８４】
第３の態様の組成物を得る方法は特に制限されるものではなく、第１の態様と同様の公知の種々の方法を用いることができる。【００８５】
この樹脂組成物は、その特性が阻害されない範囲で、耐熱剤、紫外線吸収剤、光安定剤、酸化防止剤、帯電防止剤、滑剤、スリップ剤、結晶核剤、粘着性付与剤、シール性改良剤、防曇剤、離型剤、顔料、染料、香料、補強材などを添加することができる。【００８６】
この樹脂組成物は、溶融成形性に優れ、成形加工性に優れ、強靭性に優れ、耐屈曲疲労性に優れ、反ぱつ弾性に優れ、低比重性、低温柔軟性に優れ、低温耐衝撃性に優れ、伸長回復性に優れ、消音特性に優れ、ゴム的な性質及び透明性などに優れている。【００８７】
この樹脂組成物は、射出成形、押出成形、ブロー成形などの成形方法により、成形物を得ることが出来る。【００８８】
この樹脂組成物の射出成形品としては、強靭性、耐屈曲疲労性、反ぱつ弾性、低比重の材料が好ましい野球、サッカー、陸上競技などの分野におけるシューズソール材があげられ、その他の射出成形品としては、機械・電気精密機器のギア、コネクタ、シール、自動車用モール、シール材などを挙げることが出来る。【００８９】
この樹脂組成物は、スポーツシューズ材、スキー板の表面材、機械・電気精密機器のギア・コネクタ・シール、自動車用モール、シール材、各種チューブ・ホース、シート、フィルム、モノフィラメント、自動車用ミラーブーツ、等速ジョイントブーツなどに用いることができる。【００９０】
〔第４の態様〕
本発明の第４の態様の樹脂組成物は、前記第３の態様の樹脂組成物において、さらに熱可塑性樹脂を含有する。即ち、本発明の第４の態様の樹脂組成物は、
必須成分として、
（Ａ）：式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、
（Ｂ）：ポリアミド形成性モノマー（Ｂ）と、
（Ｃ）：ジカルボン酸化合物（Ｃ）と
を含む成分を重合して得られるポリエーテルアミドエラストマー（Ｘ）を５０質量％以上含むポリアミド系エラストマー；および
共存成分として、
（ａ）熱可塑性樹脂および（ｂ）難燃剤
を含有する。【００９１】
第４の態様によれば、高温高湿下の過酷な環境下においても加水分解による樹脂の劣化がなく、エラストマーとしての優れた性能を維持することのできる難燃性の樹脂組成物を実現できる。【００９２】
ポリアミド系エラストマー、熱可塑性樹脂および難燃剤の詳細については、後述の〔各成分および材料の説明〕の項で説明する。【００９３】
第４の態様において、ポリアミド系エラストマーと熱可塑性樹脂の合計量１００質量部に対して、難燃剤の割合は、好ましくは５〜４０質量部、より好ましくは１０〜３０質量部、さらに好ましくは２０〜３０質量部である。【００９４】
前記熱可塑性樹脂は、ポリアミドを含有すること、特にポリアミドが好ましい。【００９５】
この難燃剤含有樹脂組成物において、樹脂成分は、熱可塑性樹脂９５〜５０質量％とポリアミド系エラストマー５〜５０質量％を含むことが好ましく、さらに熱可塑性樹脂９０〜６０量％とポリアミド系エラストマー１０〜４０質量％を含むことが好ましく、特に熱可塑性樹脂８５〜７０質量％とポリアミド系エラストマー１５〜３０質量％を含むことが好ましい（熱可塑性樹脂とポリアミド系エラストマーの合計は１００質量％である）。【００９６】
この樹脂組成物は、その特性が阻害されない範囲で、耐熱剤、紫外線吸収剤、光安定剤、酸化防止剤、帯電防止剤、導電性フィラー、滑剤、スリップ剤、結晶核剤、粘着性付与剤、シール性改良剤、防曇剤、離型剤、可塑剤、顔料、染料、香料、難燃剤、補強材などを添加することができる。【００９７】
この難燃剤含有樹脂組成物は、溶融成形性に優れ、成形加工性に優れ、強靭性に優れ、耐衝撃性に優れ、耐加水分解性などに優れている。【００９８】
この難燃剤含有樹脂組成物において、樹脂組成物を得る方法は特に制限されるものではなく、第１の態様と同様の公知の種々の方法を用いることができる。【００９９】
この樹脂組成物は、射出成形、押出成形、ブロー成形などの成形方法により、成形物を得ることが出来る。【０１００】
この樹脂組成物の成形品は、チューブ、ホース、電線被覆、電気部品、自動車部品等の難燃性を要求される部品に適用することができる。【０１０１】
さらにこの樹脂組成物の成形品は、高温高湿下の過酷な環境下においても加水分解による劣化がなく、このような過酷な環境下においても使用することのできるチューブ、ホース、電線被覆、電気部品、自動車部品等に適用できる。【０１０２】
この難燃剤含有樹脂組成物は、加水分解後の破断伸び保持率が９０％以上、さらに９５％以上であることが好ましい。【０１０３】
〔第５の態様〕
本発明の第５の態様の樹脂組成物は、樹脂磁石に関し、
必須成分として、
（Ａ）：下記式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と、
（Ｂ）：ポリアミド形成性モノマー（Ｂ）と、
（Ｃ）：ジカルボン酸化合物（Ｃ）と
を含む成分を重合して得られるポリエーテルアミドエラストマー（Ｘ）を５０質量％以上含むポリアミド系エラストマー；および
共存成分として、
（ｂ）磁性粉末
を含有する。ここで、ポリエーテルアミドエラストマー（Ｘ）は、磁性粉末を結着するためのバインダー樹脂の少なくとも一部として存在する。【０１０４】
第５の態様によれば、過酷な環境下、特に高温高湿下で加水分解によるバインダー樹脂の劣化による性能低下のない樹脂磁石を実現できる。【０１０５】
磁性粉末とバインダー樹脂の合計を１００質量％として、この樹脂組成物は、磁性粉末８０〜９５質量％とバインダー樹脂２０〜５質量％、好ましくは磁性粉末８５〜９５質量％とバインダー樹脂１５〜５質量％、さらに好ましくは磁性粉９０〜９５質量％とバインダー樹脂１０〜５質量％の割合で含有する。【０１０６】
バインダー樹脂は、ポリアミド系エラストマーを０〜１００質量％（０質量％を除く）を含み、残分は熱可塑性樹脂、特に好ましくはポリアミドを０〜１００質量％（１００質量％を除く）（ポリアミド系エラストマーとポリアミドの合計が１００質量％である）である。【０１０７】
バインダー樹脂が、ポリアミド系エラストマー及びポリアミドとの組成物の場合、ポリアミド系エラストマー５〜３０質量％とポリアミド９５〜７０質量％との組成物が好ましく、さらにポリアミド系エラストマー１０〜２５質量％とポリアミド９０〜７５質量％との組成物が好ましい。【０１０８】
ポリアミド系エラストマーおよびバインダーを構成する熱可塑性樹脂、特にポリアミドの詳細については、後述の〔各成分および材料の説明〕の項で説明する。【０１０９】
この樹脂組成物は、バインダー樹脂と磁性粉末とを混練して又は溶融混練して製造することが出来る。【０１１０】
この樹脂組成物は、射出成形、押出成形などの成形方法により、成形することができる。成形物は、樹脂磁石として使用できる。【０１１１】
この樹脂組成物は、金属部品と組み合わせて樹脂磁石部品を形成することができる。例えば、金属部品をインサートして樹脂磁石部品を製造することができる。得られる樹脂磁石部品は、例えば８０℃の熱水中に２０００時間浸漬した後にも、加水分解によりバインダー樹脂の劣化がなく、樹脂磁石部品に亀裂を発生することなく、長期の使用にも耐えるものである。【０１１２】
この樹脂組成物は図１に示すような円盤状金属部品１をインサート成形した樹脂磁石部品や図２に示すような棒状金属部品３をインサート成形したロール状の樹脂磁石部品などの金属部品と組み合わせた状態で使用される。【０１１３】
〔第６の態様〕
本発明の第６の態様の樹脂組成物は、樹脂磁石に関し、前記第５の態様において、バインダー樹脂が可塑剤を含有し、特に前記バインダー樹脂１００質量％の中で、可塑剤が５〜２０質量％の割合で含まれる。【０１１４】
第６の態様によれば、金属部品をインサートした樹脂磁石部品においても冬季の屋外における低温環境と、夏季の屋外及び／又は組み込まれている機器内での発熱による高温環境といった実使用環境下での温度変化の繰り返しによっても亀裂を発生せず、高温環境でも寸法変化の少ない樹脂磁石を提供することができる。さらに、過酷な環境下、特に高温高湿下で加水分解によるバインダー樹脂の劣化による性能低下のない樹脂磁石を実現できる。【０１１５】
この態様の樹脂組成物において、磁性粉末とバインダー樹脂の割合は、前述の第５の態様と同じである。この態様において、バインダー樹脂は、好ましくは樹脂成分８０〜９５質量％及び可塑剤２０〜５質量％を含有し、より好ましくは樹脂成分８０〜１０質量％及び可塑剤２０〜１０質量％を含有する（樹脂成分と可塑剤の合計が１００質量％である）。【０１１６】
バインダー樹脂の中の樹脂成分は、ポリアミド系エラストマーを０〜１００質量％（０質量％を除く）、および熱可塑性樹脂、特にポリアミドを０〜１００質量％（１００質量％を除く）（ポリアミド系エラストマーとポリアミドの合計が１００質量％である）含有する。【０１１７】
樹脂成分が、ポリアミド系エラストマーとポリアミドとを含む場合、ポリアミド系エラストマー５〜３０質量％とポリアミド９５〜７０質量％との組成物が好ましく、さらにポリアミド系エラストマー１０〜２５質量％とポリアミド９０〜７５質量％との組成物が好ましい（ポリアミド系エラストマーとポリアミドの合計が１００質量％である。）。【０１１８】
ポリアミド系エラストマーおよびバインダーを構成する熱可塑性樹脂、特にポリアミドの詳細については、後述の〔各成分および材料の説明〕の項で説明するとおりである。また、可塑剤については、後述の〔各成分および材料の説明〕の項で説明する材料でもよいが、特に、ｐ−又はｏ−ヒドロキシ安息香酸と、炭素数１２〜２２の側鎖を有するアルコールから誘導される化合物、例えばエステル化合物などを含む可塑剤が好ましく、他の公知の可塑剤と併せて用いることが出来る。【０１１９】
可塑剤は、ｐ−又はｏ−ヒドロキシ安息香酸と、炭素数１２〜２２の側鎖を有するアルコールから誘導される化合物を好ましくは７０質量％以上、さらに好ましくは８０質量％以上、特に好ましくは９０質量％以上含むことが好ましい。【０１２０】
可塑剤は、ｐ−又はｏ−ヒドロキシ安息香酸と、炭素数１２〜２２の側鎖を有するアルコールとから誘導されるエステル化合物が好ましい。可塑剤は、単独で用いても良く、２種以上組み合わせて使用しても良い。【０１２１】
炭素数１２〜２２の側鎖を有するアルコールとしては、２−オクチルオクタノール、２−オクチル−３−オクタノール、２−エチルドデシルアルコール、２−オクチルドデシルアルコール、２−デシルドデシルアルコール、２−デシルデカノール、２−ヘキシルデカノール、２−エチルデカノールなどを用いることが出来る。【０１２２】
可塑剤として、ｐ−又はｏ−ヒドロキシ安息香酸と、炭素数１２〜２２の側鎖を有するアルコールとから誘導されるエステル化合物としては、ｐ−又はｏ−ヒドロキシ安息香酸２−オクチルオクタノールエステル、ｐ−又はｏ−ヒドロキシ安息香酸２−オクチル−３−オクタノールエステル、ｐ−又はｏ−ヒドロキシ安息香酸２−エチルドデシルアルコールエステル、ｐ−又はｏ−ヒドロキシ安息香酸２−オクチルドデシルアルコールエステル、ｐ−又はｏ−ヒドロキシ安息香酸２−デシルドデシルアルコールエステル、ｐ−又はｏ−ヒドロキシ安息香酸２−デシルデカノールエステル、ｐ−又はｏ−ヒドロキシ安息香酸２−ヘキシルデカノールエステル、ｐ−又はｏ−ヒドロキシ安息香酸２−エチルデカノールエステルなどを挙げることが出来る。【０１２３】
可塑剤は、単独で用いても良く、２種類以上組み合わせて使用しても良い。【０１２４】
バインダー樹脂は、（１）ポリアミド等の熱可塑性樹脂、ポリアミド系エラストマー及び可塑剤とを同時に溶融混練することにより、または（２）ポリアミド等の熱可塑性樹脂とポリアミド系エラストマーを溶融混練した後、さらに可塑剤を加えて混練すること等の方法により得ることが出来る。【０１２５】
この態様の樹脂組成物は、バインダー樹脂と磁性粉末とを混練して又は溶融混練して製造することが出来る。【０１２６】
この樹脂組成物は、射出成形、押出成形などの成形方法により、成形することができる。【０１２７】
この樹脂組成物は、成形して成形物を得ることが出来る。この成形物は、樹脂磁石として使用できる。【０１２８】
このナイロン樹脂組成物は、金属部品をインサートした樹脂磁石部品を製造することができる。例えば、８０℃の熱水中に２０００時間浸漬した後にも、加水分解によりバインダー樹脂の劣化がなく、樹脂磁石部品に亀裂を発生することなく、長期の使用にも耐えるものである。【０１２９】
金属部品をインサートした樹脂磁石部品は、冬季の屋外といった低温環境から、夏季の屋外及び／又は機器の発熱による高温環境の温度変化の繰り返しに対しても樹脂磁石部分に亀裂を発生することなく長期の使用に耐えるものである。【０１３０】
この樹脂組成物には必要に応じて酸化防止剤、耐熱剤、紫外線吸収剤、滑剤等の添加剤を使用することができる。【０１３１】
この樹脂組成物は図１に示すような円盤状金属部品１をインサート成形した樹脂磁石部品や図２に示すような棒状金属部品３をインサート成形したロール状の樹脂磁石部品などの金属部品と組み合わせた状態で使用される。【０１３２】
この樹脂組成物及びこれらの成形品において、質量減少率は好ましくは０．５％以下、さらに好ましくは０．４％以下、特に好ましくは０．２５％以下である。【０１３３】
このナイロン樹脂組成物及びこれらの成形品において、寸法変化率は好ましくは０．２５％以下、さらに好ましくは０．２％以下、特に好ましくは０．１５％以下である。【０１３４】
〔各成分および材料の説明〕
以下に各成分および材料を説明する。【０１３５】
＜＜ポリアミド系エラストマー＞＞
ポリアミド系エラストマーは、公知のポリアミドエラストマーを含んでいても構わない。【０１３６】
ポリアミド系エラストマーとしては、ナイロン６、ナイロン６６、ナイロン１１、ナイロン１２から選ばれる少なくとも１種類の脂肪族ナイロンからなるポリアミドブロックと、ポリオキシエチレン、ポリオキシプロピレン、ポリオキシブチレンから選ばれる少なくとも１種類のポリエーテルブロックとから構成されるエラストマーなどを用いることが出来る。【０１３７】
ポリアミド系エラストマーは、ポリアミドブロックとポリエーテルブロックからなる熱可塑性エラストマーが好ましく、硬度（ショアＤ）は、好ましくは１５〜７０の範囲、さらに好ましくは１８〜７０の範囲、より好ましくは２０〜７０の範囲、特に好ましくは２５〜７０の範囲が好ましい。【０１３８】
ポリアミド系エラストマーの弾性率は、好ましくは２０〜４５０ＭＰａ、さらに好ましくは２０〜４００ＭＰａ、より好ましくは２０〜３５０ＭＰａ、特に好ましくは２０〜３００ＭＰａが好ましい。【０１３９】
ポリアミド系エラストマーは、破断伸びは６００％以上が好ましい。【０１４０】
本発明の樹脂組成物において、ポリアミド系エラストマーは、ポリエーテルアミドエラストマー（Ｘ）を、５０質量％以上、好ましくは６０質量％以上、さらに好ましくは７０質量％以上、より好ましくは８０質量％以上、特に９０質量％以上含むこと（１００％でもよい）が好ましい。ポリエーテルアミドエラストマー（Ｘ）の含有量が多いポリアミド系エラストマーは、耐水性に優れ、溶融成形性に優れ、成形加工性に優れ、強靭性に優れ、耐屈曲疲労性に優れ、反ぱつ弾性に優れ、低比重性、低温柔軟性に優れ、低温耐衝撃性に優れ、伸長回復性に優れ、消音特性に優れ、ゴム的な性質及び透明性などに優れている。【０１４１】
ポリエーテルアミドエラストマー（Ｘ）は、下記式（１）で表されるトリブロックポリエーテルジアミン化合物（Ａ１）と、炭素数６〜２２の分岐型飽和ジアミン、炭素数６〜１６の分岐脂環式ジアミンおよびノルボルナンジアミンからなる群より選ばれる少なくとも１種類のジアミン化合物（Ａ２）とを含むジアミン化合物（Ａ）と；ポリアミド形成性モノマー（Ｂ）と、ジカルボン酸化合物（Ｃ）とを重合して得られる重合体である。【０１４２】
【化５】
2008123450.tif 000007
式中、ｘは１〜２０の整数、ｙは４〜５０の整数、およびｚは１〜２０の整数をそれぞれ表わす。【０１４３】
本発明のポリエーテルアミドエラストマー（Ｘ）の特に好ましい態様の１つは、
式（１）で表されるＸＹＸ型トリブロックポリエーテルジアミン（Ａ１）（Ｙはポリオキシブチレンである）、及び、炭素数６〜２２の分岐型飽和ジアミン、炭素数６〜１６の分岐脂環式ジアミン、ノルボルナンジアミンから選ばれる少なくとも１種類のジアミン化合物（Ａ２）を含むジアミン化合物（Ａ）、
式（３）で表されるアミノカルボン酸化合物（Ｂ１）及び式（４）で表されるラクタム化合物（Ｂ２）から選ばれるポリアミド形成性モノマー（Ｂ）、及び
式（２）で表されるジカルボン酸化合物（Ｃ）
を重合して得られるポリエーテルアミドエラストマー（Ｘ）である。【０１４４】
本発明において用いられるポリエーテルアミドエラストマー（Ｘ）において、ジアミン化合物（Ａ）、ポリアミド形成性モノマー（Ｂ）、およびジカルボン酸化合物（Ｃ）に含まれる末端のカルボン酸又はカルボキシル基と、末端のアミノ基とがほぼ等モルになるような割合が好ましい。【０１４５】
特に、ポリアミド形成性モノマー（Ｂ）の一方の末端がアミノ基で、他方の末端がカルボン酸又はカルボキシル基の場合、ジアミン化合物（Ａ）のアミノ基とジカルボン酸化合物（Ｃ）のカルボキシル基がほぼ等モルになるような割合とするのが好ましい。【０１４６】
ジアミン化合物（Ａ）における式（１）で表されるＸＹＸ型トリブロックポリエーテルジアミン化合物（Ａ１）としては、ポリ（オキシテトラメチレン）グリコールなどの両末端にプロピレンオキシドを付加することによりポリプロピレングリコールとした後、このポリプロピレングリコールの末端にアンモニアなどを反応させることによって製造されるポリエーテルジアミンなどを用いることができる。【０１４７】
ＸＹＸ型トリブロックポリエーテルジアミン化合物（Ａ１）において、ｘ及びｚは１〜２０、好ましくは１〜１８、さらに好ましくは１〜１６、より好ましくは１〜１４、特に好ましいのは１〜１２であり、ｙは４〜５０、好ましくは５〜４５、さらに好ましくは６〜４０、より好ましくは７〜３５、特に好ましいのは８〜３０である。【０１４８】
ＸＹＸ型トリブロックポリエーテルジアミン化合物（Ａ１）において、ｘ及びｚがそれぞれ上記の範囲より小さい場合には、得られるエラストマーの特性のうち特に透明性が低下し、ｙが上記範囲より小さい場合には、ゴム弾性が低くなる。また、ｘおよびｚが上記範囲より大きい場合又は、ｙが上記範囲より大きい場合ポリアミド成分との相容性が低くなり強靭なエラストマーが得られにくいことがある。【０１４９】
ＸＹＸ型トリブロックポリエーテルジアミン化合物（Ａ１）の具体例としては、米国ＨＵＮＴＳＭＢＮ社製ＸＴＪ−５３３（式（１）において、ｘがおよそ１２、ｙがおよそ１１、ｚがおよそ１１）、ＸＴＪ−５３６（式（１）において、ｘがおよそ８．５、ｙがおよそ１７、ｚがおよそ７．５）、ＸＴＪ−５４２（式（１）において、ｘがおよそ３、ｙがおよそ９、ｚがおよそ２）、そしてＸＴＪ−５５９（式（１）において、ｘがおよそ３、ｙがおよそ１４、ｚがおよそ２）などを用いることができる。【０１５０】
また、ＸＹＸ型トリブロックポリエーテルジアミン化合物（Ａ１）として、ＸＹＸ−１（式（１）において、ｘがおよそ３、ｙがおよそ１４、ｚがおよそ２）、ＸＹＸ−２（式（１）において、ｘがおよそ５、ｙがおよそ１４、ｚがおよそ２）、そしてＸＹＸ−３（式（１）において、ｘがおよそ３、ｙがおよそ１９、ｚがおよそ２）なども用いることができる。【０１５１】
ＸＹＸ型トリブロックポリエーテルジアミン化合物（Ａ１）の割合は、ジアミン化合物（Ａ）、ポリアミド形成性モノマー（Ｂ）およびジカルボン酸化合物（Ｃ）の総量に対して、好ましくは２〜８７質量％、特に好ましくは７〜７８質量％である。ＸＹＸ型トリブロックポリエーテルジアミン化合物（Ａ１）の割合が、上記範囲より少ない場合、屈曲疲労性などのエラストマーとしての特性が十分に発現されず、ポリアミド系エラストマーとして好ましくない場合がある。ＸＹＸ型トリブロックポリエーテルジアミン化合物（Ａ１）の割合が、上記範囲より大きい場合、ポリアミド成分が少ないためにポリアミドに特徴的な優れた力学的な強度が発現されず、ポリアミド系エラストマーとして好ましくない場合がある。【０１５２】
また、ジアミン化合物（Ａ２）において、炭素数６〜２２の分岐型飽和ジアミンとしては、例えば、２，２，４−トリメチル−１，６−ヘキサンジアミン、２，４，４−トリメチル−１，６−ヘキサンジアミン、１，２−ジアミノプロパン、１，３−ジアミノペンタン、２−メチル−１，５−ジアミノペンタン及び２−メチル−１，８−ジアミノオクタンなどが挙げられる。これらは単独で使用しても良く、または２種類以上を適当な割合に混合して使用しても良い。【０１５３】
ジアミン化合物（Ａ２）において、炭素数６〜１６の分岐脂環式ジアミンとしては、例えば、５−アミノ−２，２，４−トリメチル−１−シクロペンタンメチルアミン、５−アミノ−１，３，３−トリメチルシクロヘキサンメチルアミン（「イソホロンジアミン」ともいう）などが挙げられる。また、これらのジアミンはシス体及びトランス体のいずれであっても良く、あるいはこれら異性体の混合物であっても良い。さらにこれらのジアミンは単独で使用しても良く、または２種類以上を適当な割合に混合して使用しても良い。【０１５４】
ジアミン化合物（Ａ２）において、ノルボルナンジアミンとしては、例えば、２，５−ノルボナンジメチルアミン、２，６−ノルボナンジメチルアミンあるいはこれらの混合物などが挙げられる。これらは単独で使用しても良く、または２種類を適当な割合に混合して使用しても良い。【０１５５】
ジアミン化合物（Ａ２）の割合は、ジアミン化合物（Ａ）、ポリアミド形成性モノマー（Ｂ）およびジカルボン酸化合物（Ｃ）の総量に対して、好ましくは０．５〜１０質量％さらに好ましくは１〜５質量％である。ジアミン化合物（Ａ２）の割合が、上記範囲より少ない場合、透明性が十分に発現されず、好ましくない場合がある。ジアミン化合物（Ａ２）の割合が、上記範囲より大きい場合、ポリアミド形成性モノマー由来の結晶性が低下して、十分な力学的強度が発現されず、好ましくない場合がある。【０１５６】
また、ジアミン化合物（Ａ）として、トリブロックポリエーテルジアミン化合物（Ａ１）及びジアミン化合物（Ａ２）以外の他のジアミン化合物（Ａ３）を含んでもよい。【０１５７】
他のジアミン化合物（Ａ３）としては、エチレンジアミン、トリメチレンジアミン、テトラメチレンジアミン、ヘキサメチレンジアミン、ヘプタメチレンジアミン、オクタメチレンジアミン、ノナメチレンジアミン、デカメチレンジアミン、ウンデカメチレンジアミン、ドデカメチレンジアミン、２，２，４−トリメチルヘキサメチレンジアミン、２，４，４−トリメチルヘキサメチレンジアミン、３−メチルペンタンメチレンジアミンなどの脂肪族ジアミン、ビス（４−アミノシクロヘキシル）メタン、ビス（４−アミノシクロヘキシル）プロパン、１，３−ビスアミノメチルシクロヘキサン、１，４−ビスアミノメチルシクロヘキサンなどの脂環式ジアミン、メタキシリレンジアミン、パラキシリレンジアミンなどの芳香族ジアミンなどが挙げられ、これらのジアミンは単独で使用しても良く、または２種類以上を適宜組合せて使用しても良い。【０１５８】
次に、ポリアミド形成性モノマー（Ｂ）におけるアミノカルボン酸化合物（Ｂ１）及びラクタム化合物（Ｂ２）について説明する。【０１５９】
アミノカルボン酸化合物（Ｂ１）において、Ｒ２は炭素数２〜２０の炭化水素の分子鎖、特に炭素原子２〜２０を有するアルキレン基であることが好ましく、さらに好ましくは炭素数３〜１８の炭化水素の分子鎖、特に炭素原子３〜１８を有するアルキレン基であり、より好ましくは炭素数４〜１５の炭化水素の分子鎖、特に炭素原子４〜１５を有するアルキレン基であり、特に好ましくは炭素数１０〜１５の炭化水素の分子鎖、特に炭素原子１０〜１５を有するアルキレン基を示す。【０１６０】
ラクタム化合物（Ｂ２）において、Ｒ３は炭素数３〜２０の炭化水素の分子鎖、特に炭素原子３〜２０を有するアルキレン基であることが好ましく、さらに好ましくは炭素数３〜１８の炭化水素の分子鎖、特に炭素原子３〜１８を有するアルキレン基であり、より好ましくは炭素数４〜１５の炭化水素の分子鎖、特に炭素原子４〜１５を有するアルキレン基であり、特に好ましくは炭素数１０〜１５の炭化水素の分子鎖、特に炭素原子１０〜１５を有するアルキレン基を示す。【０１６１】
アミノカルボン酸化合物（Ｂ１）としては、６−アミノカプロン酸、７−アミノヘプタン酸、８−アミノオクタン酸、１０−アミノカプリン酸、１１−アミノウンデカン酸、１２−アミノドデカン酸などの炭素数５〜２０の脂肪族ω−アミノカルボン酸などを挙げることができる。【０１６２】
ラクタム化合物（Ｂ２）としては、ε−カプロラクタム、ω−エナントラクタム、ω−ウンデカラクタム、ω−ドデカラクタム、２−ピロリドンなどの炭素数５〜２０の脂肪族ラクタムなどを挙げることができる。【０１６３】
ポリエーテルアミドエラストマー（Ｘ）の全成分に対するポリアミド形成性モノマー（Ｂ）の割合は、好ましくは１０〜９５質量％、さらに好ましくは１５〜９５質量％、より好ましくは１５〜８５質量％、特に好ましくは１５〜８０質量％が好ましい。ポリエーテルアミドエラストマー（Ｘ）の全成分に対するポリアミド形成性モノマー（Ｂ）の割合が、上記範囲より少ない場合、ポリアミド成分の結晶性が低くなる場合があり、強度、弾性率などの機械的物性が低下するので好ましくない場合がある。ポリエーテルアミドエラストマー（Ｘ）の全成分に対するポリアミド形成性モノマー（Ｂ）の割合が、上記範囲より大きい場合、ゴム弾性や柔軟性などのエラストマーとしての機能、性能が発現しにくくなるために好ましくない場合がある。【０１６４】
ジカルボン酸化合物（Ｃ）において、Ｒ１は炭素数１〜２０の分子鎖、特に炭素原子１〜２０を有するアルキレン基であることが好ましく、さらに好ましくは炭素数１〜１５の炭化水素の分子鎖、特に炭素原子を１〜１５有するアルキレン基であり、より好ましくは炭素数２〜１２の炭化水素の分子鎖、特に炭素原子２〜１２を有するアルキレン基であり、特に好ましくは炭素数４〜１０の炭化水素の分子鎖、特に炭素原子４〜１０を有するアルキレン基を示すものである。ｍは０又は１を示し、好ましくは１を示す。【０１６５】
ジカルボン酸化合物（Ｃ）としては、脂肪族、脂環式及び芳香族ジカルボン酸から選ばれる少なくとも一種のジカルボン酸又はこれらの誘導体を用いることができる。【０１６６】
ジカルボン酸化合物（Ｃ）の具体例としては、シュウ酸、コハク酸、グルタル酸、アジピン酸、ピメリン酸、スベリン酸、アゼライン酸、セバシン酸、ドデカン二酸などの炭素数２〜２５の直鎖脂肪族ジカルボン酸、又は、トリグリセリドの分留により得られる不飽和脂肪酸を二量化した炭素数１４〜４８の二量化脂肪族ジカルボン酸（ダイマー酸）及びこれらの水素添加物（水添ダイマー酸）などの脂肪族ジカルボン酸、１，４−シクロヘキサンジカルボン酸などの脂環式ジカルボン酸、及びテレフタル酸、イソフタル酸などの芳香族ジカルボン酸を挙げることができる。ダイマー酸及び水添ダイマー酸としては、「プリポール１００４」、「プリポール１００６」、「プリポール１００９」、「プリポール１０１３」などを用いることができる。【０１６７】
本発明に使用されるポリエーテルアミドエラストマー（Ｘ）の製造方法として、一例を挙げると、ポリアミド形成性モノマー（Ｂ）、ＸＹＸ型トリブロックポリエーテルジアミン化合物（Ａ１）、ジアミン化合物（Ａ２）、及びジカルボン酸化合物（Ｃ）の４成分を、加圧及び／又は常圧下で溶融重合し、必要に応じてさらに減圧下で溶融重合する工程からなる方法を用いることができ、ポリアミド形成性モノマー（Ｂ）、ＸＹＸ型トリブロックポリエーテルジアミン化合物（Ａ１）、ジアミン化合物（Ａ２）、及びジカルボン酸化合物（Ｃ）の４成分を同時に、加圧及び／又は常圧下で溶融重合し、必要に応じてさらに減圧下で溶融重合する工程からなる方法を用いることができる。なお、ポリアミド形成性モノマー（Ｂ）とジカルボン酸化合物（Ｃ）の２成分を先に重合させ、ついで、ＸＹＸ型のトリブロックポリエーテルジアミン（Ａ１）とジアミン化合物（Ａ２）を重合させる方法も利用できる。【０１６８】
ポリエーテルアミドエラストマー（Ｘ）の製造に当たり、原料の仕込む方法に特に制限はないが、ポリアミド形成性モノマー（Ｂ）、ＸＹＸ型トリブロックポリエーテルジアミン化合物（Ａ１）、ジアミン化合物（Ａ２）、及びジカルボン酸化合物（Ｃ）の仕込み割合は、全成分に対してポリアミド形成性モノマー（Ｂ）が好ましくは１０〜９５質量％、特に好ましくは１５〜８０質量％の範囲、ＸＹＸ型トリブロックポリエーテルジアミン化合物（Ａ１）は、好ましくは２〜８７質量％、特に好ましくは７〜７８質量％、ジアミン化合物（Ａ２）は、好ましくは０．５〜１０質量％、特に好ましくは１〜５質量％である。ＸＹＸ型トリブロックポリエーテルジアミン化合物（Ａ１）とジアミン化合物（Ａ２）とジカルボン酸化合物（Ｃ）は、ＸＹＸ型トリブロックポリエーテルジアミン化合物（Ａ１）とジアミン化合物（Ａ２）のアミノ基とジカルボン酸化合物（Ｃ）のカルボキシル基がほぼ等モルになるように仕込むことが好ましい。【０１６９】
ポリエーテルアミドエラストマー（Ｘ）の製造は、重合温度が好ましくは１５０〜３００℃、さらに好ましくは１６０〜２８０℃、特に好ましくは１７０〜２５０℃で行うことができる。重合温度が上記温度より低い場合重合反応が遅く、上記温度より高い場合熱分解が起きやすく良好な物性のポリマーが得られない場合がある。【０１７０】
ポリエーテルアミドエラストマー（Ｘ）は、ポリアミド形成性モノマー（Ｂ）としてω−アミノカルボン酸を使用する場合、常圧溶融重合又は常圧溶融重合とそれに続く減圧溶融重合での工程からなる方法で製造することができる。【０１７１】
一方、ポリアミド形成性モノマー（Ｂ）としてラクタムを用いる場合には、適量の水を共存させ、０．１〜５ＭＰＢの加圧下での溶融重合とそれに続く常圧溶融重合及び／又は減圧溶融重合からなる方法で製造することができる。【０１７２】
ポリエーテルアミドエラストマー（Ｘ）は、重合時間が通常０．５〜３０時間で製造することができる。重合時間が上記範囲より短いと、分子量の上昇が十分でなく、長いと熱分解による着色などが起こり、いずれの場合も所望の物性を有するポリエーテルアミドエラストマー（Ｘ）が得られない場合がある。【０１７３】
ポリエーテルアミドエラストマー（Ｘ）の製造は、回分式でも、連続式でも実施することができ、またバッチ式反応釜、一槽式ないし多槽式の連続反応装置、管状連続反応装置などを単独であるいは適宜組み合わせて用いることができる。【０１７４】
本発明に使用されるポリエーテルアミドエラストマー（Ｘ）は、相対粘度（ηr）１．２〜３．５（０．５質量／容量％メタクレゾール溶液、２５℃）の範囲にあることが好ましい。【０１７５】
ポリエーテルアミドエラストマー（Ｘ）の製造において、必要に応じて分子量調節や成形加工時の溶融粘度安定のために、ラウリルアミン、ステアリルアミン、ヘキサメチレンジアミン、メタキシリレンジアミンなどのモノアミン、或いはジアミン、酢酸、安息香酸、ステアリン酸、アジピン酸、セバシン酸、ドデカン二酸などのモノカルボン酸、或いはジカルボン酸などを添加することができる。これらの使用量は、最終的に得られるエラストマーの相対粘度（ηr）が１．２〜３．５（０．５質量／容量％メタクレゾール溶液、２５℃）の範囲になるように適宜添加することが好ましい。【０１７６】
ポリエーテルアミドエラストマー（Ｘ）の製造において、上記モノアミン及びジアミン、モノカルボン酸及びジカルボン酸などの添加量は、得られるポリエーテルアミドエラストマー（Ｘ）の特性が阻害されない範囲とするのが好ましい。【０１７７】
ポリエーテルアミドエラストマー（Ｘ）の製造において、必要に応じて触媒として、リン酸、ピロリン酸、ポリリン酸などを、また触媒と耐熱剤の両方の効果をねらって亜リン酸、次亜リン酸、及びこれらのアルカリ金属塩、アルカリ土類金属塩などの無機系リン化合物を添加することができる。添加量は、通常、仕込み量に対して５０〜３０００ｐｐｍである。【０１７８】
本発明のポリエーテルアミドエラストマー（Ｘ）は、その特性が阻害されない範囲で、耐熱剤、紫外線吸収剤、光安定剤、酸化防止剤、帯電防止剤、滑剤、スリップ剤、結晶核剤、粘着性付与剤、シール性改良剤、防曇剤、離型剤、可塑剤、顔料、染料、香料、難燃剤、補強材などを添加することができる。【０１７９】
＜＜熱可塑性樹脂＞＞
熱可塑性樹脂は、脂肪族ポリアミド、脂環族ポリアミド、芳香族ポリアミドなどを少なくとも１種類含むポリアミド、ポリエチレン、ポリプロピレンなど又はこれらのマレイン酸などの変性物などのポリオレフィン、ポリエステル、ポリカーボネート、ポリウレタン、ＡＳＢ樹脂などを挙げることができる。【０１８０】
熱可塑性樹脂は、成形温度が好ましくは３００℃以下、さらに好ましくは２９０℃以下、特に好ましくは２８０℃以下のものが好ましい。【０１８１】
熱可塑性樹脂は、ポリアミドを主体とすることが好ましい。ポリアミド単独でもよく、また、ポリアミドを除く他の熱可塑性樹脂、エラストマー、ポリ塩化ビニル、ポリウレタン、ポリエステル、ＡＢＳ樹脂、酸変性ポリエチレン、酸変性ポリプロピレンなどのポリオレフィンなどの熱可塑性樹脂を含むことも好ましい。【０１８２】
ポリアミドは、主鎖中に酸アミド結合（−ＣＯＮＨ−）を有するものであり、脂肪族、脂環族及び／又は芳香族から選ばれる少なくとも１種類を含むもの、または少なくとも２種類を含む共重合体を含むものを用いることが出来る。特に、脂肪族及び脂環族から選ばれる少なくとも１種類の成分から得られる重合体、または少なくとも２種類の成分から得られる重合体などの脂肪族或いは脂環族のポリアミドが好ましい。特に、脂肪族ポリアミドが好ましい。【０１８３】
ポリアミドは、ラクタム、アミノカルボン酸、またはジアミンとジカルボン酸との組合せから誘導される。【０１８４】
ポリアミドの原料となるラクタムとしては、ε−カプロラクタム、ω−エナントラクタム、ω−ラウロラクタム、α−ピロリドン、α−ピペリドンなどを、アミノカルボン酸としては、６−アミノカプロン酸、７−アミノヘプタン酸、９−アミノノナン酸、１１−アミノウンドデカン酸、１２−アミノドデカン酸などを挙げることができる。【０１８５】
ジアミンとジカルボン酸から誘導されるポリアミドの原料となるジアミンとしては、エチレンジアミン、テトラメチレンジアミン、ペンタメチレンジアミン、ヘキサメチレンジアミン、ペプタメチレンジアミン、オクタメチレンジアミン、ノナメチレンジアミン、デカメチレンジアミン、ウンデカメチレンジアミン、ドデカメチレンジアミン、トリデカンジアミン、テトラデカンジアミン、ペンタデカンジアミン、ヘキサデカンジアミン、ヘプタデカンジアミン、オクタデカンジアミン、ノナデカンジアミン、エイコサンジアミン、２−メチル−１，８−オクタンジアミン、２，２，４／２，４，４−トリメチルヘキサメチレンジアミンなどの脂肪族ジアミン、１，３／１，４−シクロヘキシルジアミン、ビス（４−アミノシクロヘキシル）メタン、ビス（４−アミノシクロヘキシル）プロパン、ビス（３−メチル−４−アミノシクロヘキシル）メタン、（３−メチル−４−アミノシクロヘキシル）プロパン、１，３／１，４−ビスアミノメチルシクロヘキサン、５−アミノ−２，２，４−トリメチル−１−シクロペンタンメチルアミン、５−アミノ−１，３，３−トリメチルシクロヘキサンメチルアミン、ビス（アミノプロピル）ピペラジン、ビス（アミノエチル）ピペラジン、ノルボルナンジメチレンアミンなどの脂環式ジアミン、ｐ−キシリレンジアミン、ｍ−キシリレンジアミンなどの芳香族ジアミン等を挙げることができる。【０１８６】
ジアミンとジカルボン酸から誘導されるポリアミドの原料となるジカルボン酸としては、アジピン酸、ピメリン酸、スベリン酸、アゼライン酸、セバシン酸、ウンデカンジオン酸、ドデカンジオン酸、トリデカンジオン酸、テトラデカンジオン酸、ペンタデカンジオン酸、ヘキサデカンジオン酸、オクタデカンジオン酸、エイコサンジオン酸などの脂肪族ジカルボン酸、１，３／１，４−シクロヘキサンジカルボン酸、ジシクロヘキサンメタン−４，４’−ジカルボン酸、ノルボルナンジカルボン酸などの脂環式ジカルボン酸、イソフタル酸、テレフタル酸、１，４／１，８／２，６／２，７−ナフタレンジカルボン酸などの芳香族ジカルボン酸等を挙げることができる。【０１８７】
これらのポリアミドは、それぞれ単独で用いることもできるし、また、２種類以上を混合して用いることもできる。更に、２種類以上の組合せからなる共重合ポリアミドを用いることができる。【０１８８】
脂肪族ポリアミドとしては、例えば、ポリカプロアミド（ナイロン−６）、ポリアミノウンデカン酸（ナイロン−１１）、ポリラウリルラクタム（ナイロン−１２）、ポリヘキサメチレンジアミノアジピン酸（ナイロン−６６）、ポリヘキサメチレンジアミノセバシン酸（ナイロン−６１０）、ポリヘキサメチレンジアミノドデカン二酸（ナイロン−６１２）の如き重合体、カプロラクタム／ラウリルラクタム共重合体（ナイロン−６／１２）、カプロラクタム／アミノウンデカン酸共重合体（ナイロン−６／１１）、カプロラクタム／ヘキサメチレンジアミノアジピン酸共重合体（ナイロン−６／６６）、カプロラクタム／ヘキサメチレンジアミノアジピン酸／アミノドデカン二酸（ナイロン−６／６６／１２）、カプロラクタム／ヘキサメチレンジアミノアジピン酸／ラウリルラクタム（ナイロン−６／６６／１２）、カプロラクタム／ヘキサメチレンジアミノアジピン酸／ヘキサメチレンジアミノセバシン酸（ナイロン−６／６６／６１０）、カプロラクタム／ヘキサメチレンジアミノアジピン酸／ヘキサメチレンジアミノドデカン二酸（ナイロン−６／６６／６１２）などの（共）重合体などの脂肪族ポリアミドなどを挙げることが出来る。これらのポリアミド樹脂は、それぞれ単独で用いることもできるし、また２種以上を混合して用いることもできる。【０１８９】
熱可塑性樹脂としては、ナイロン６、ナイロン６６、ナイロン６１０、ナイロン１１、ナイロン１２及びナイロン６１２から選ばれる少なくとも１種類の脂肪族ポリアミドが好ましい。【０１９０】
＜＜可塑剤＞＞
可塑剤は、エステル類及びアルキルアミド類から選ばれた１種類以上の化合物である。本発明で言うエステル類とは、フタル酸エステル類、脂肪酸エステル類、多価アルコールエステル類、燐酸エステル類、トリメリット酸エステル類及びヒドロキシ安息香酸エステル類である。フタル酸エステル類の具体例としては、フタル酸ジメチル、フタル酸ジエチル、フタル酸ジブチル、フタル酸ジヘプチル、フタル酸ジ２−エチルヘキシル、フタル酸ジｎ−オクチル、フタル酸ジイソデシル、フタル酸ジトリデシル、フタル酸ジシクロヘキシル、フタル酸ブチルベンジル、フタル酸ジイソノニル、エチルフタリルエチルグリコレート、ブチルフタリルブチルグリコレート、フタル酸ジウンデシル及びテトラヒドロフタル酸ジ２−エチルヘキシルなどが挙げられる。【０１９１】
脂肪酸エステル類の具体例としては、アジピン酸ジメチル、アジピン酸ジブチル、アジピン酸ジイソブチル、アジピン酸ジブチルジグリコール、アジピン酸ジ２−エチルヘキシル、アジピン酸ジｎ−オクチル、アジピン酸ジイソデシル、アジピン酸ジイソノニル、アジピン酸ジｎ−混合アルキルエステル、セバシン酸ジメチル、セバシン酸ジブチル、セバシン酸ジ２−エチルヘキシル、アゼライン酸ジ２−エチルヘキシル、ジ２−エチルヘキシル混合酸エステル、ドデカ二酸ビス２−エチルヘキシルなどの二塩基性飽和カルボン酸エステル、フマル酸ジブチル、フマル酸ビス２−メチルプロピル、フマル酸ビス２−エチルヘキシル、マレイン酸ジメチル、マレイン酸ジエチル、マレイン酸ジブチル、マレイン酸ビス２−エチルヘキシルなどの二塩基性不飽和カルボン酸エステル、オレイン酸ブチル、オレイン酸イゾブチル、リシノール酸アセチルブチル、アセチルクエン酸トリブチル及び酢酸２−エチルヘキシルなどが挙げられる。【０１９２】
多価アルコールエステル類の具体例としては、２，２，４−トリメチル−１，３−ペンタンジオールモノイソブチレート、２，２，４−トリメチル−１，３−ペンタンジオールジイソブチレート、ジエチレングリコールジベンゾエート、トリエチレングリコールジ２−エチルブチラート、ペンタエリスリトールモノオレエート、ペンタエリスリトールモノステアレート、ペンタエリスリトールトリアルキルエステル、ベヘニン酸モノグリセライド、２−エチルヘキシルトリグリセライド、グリセリントリアセテート及びグリセリントリブチラートなどが挙げられる。【０１９３】
燐酸エステル類の具体例としては、燐酸トリメチル、燐酸トリエチル、燐酸トリブチル、燐酸トリ２−エチルヘキシル、燐酸トリブトキシエチル、燐酸トリフェニル、燐酸ｎ−オクチルジフェニル、燐酸クレジルジフェニル、燐酸トリクレジル、燐酸トリキシレニル及び燐酸２−エチルヘキシルジフェニルなどが挙げられる。【０１９４】
トリメリット酸エステル類の具体例としては、トリメリット酸トリブチル、トリメリット酸トリ２−エチルヘキシル、トリメリット酸トリｎ−オクチル、トリメリット酸トリイソノニル、トリメリット酸トリイソデシル及びトリメリット酸トリ混合アルコールエステルなどが挙げられる。【０１９５】
ヒドロキシ安息香酸エステル類の具体例としては、ｏ−又はｐ−ヒドロキシ安息香酸エチルヘキシル、ｏ−又はｐ−ヒドロキシ安息香酸ヘキシルデシル、ｏ−又はｐ−ヒドロキシ安息香酸エチルデシル、ｏ−又はｐ−ヒドロキシ安息香酸オクチルオクチル、ｏ−又はｐ−ヒドロキシ安息香酸デシルドデシル、ｏ−又はｐ−ヒドロキシ安息香酸メチル、ｏ−又はｐ−ヒドロキシ安息香酸ブチル、ｏ−又はｐ−ヒドロキシ安息香酸ヘキシル、ｏ−又はｐ−ヒドロキシ安息香酸ｎ−オクチル、ｏ−又はｐ−ヒドロキシ安息香酸デシル及びｏ−又はｐ−ヒドロキシ安息香酸ドデシルなどが挙げられる。【０１９６】
又、アルキルアミド類は、トルエンスルホン酸アルキルアミド類やベンゼンスルホン酸アルキルアミド類である。トルエンスルホン酸アルキルアミド類の具体例としては、Ｎ−エチル−ｏ−トルエンスルホン酸ブチルアミド、Ｎ−エチル−ｐ−トルエンスルホン酸ブチルアミド、Ｎ−エチル−ｏ−トルエンスルホン酸２−エチルヘキシルアミド、Ｎ−エチル−ｐ−トルエンスルホン酸２−エチルヘキシルアミドなどが挙げられる。ベンゼンスルホン酸アルキルアミド類の具体例としては、ベンゼンスルホン酸プロピルアミド、ベンゼンスルホン酸ブチルアミド、ベンゼンスルホン酸２−エチルヘキシルアミドなどが挙げられる。以上に挙げた可塑剤は単独で使用しても良く、２種類以上を適宜組合せて使用しても良い。【０１９７】
これらの可塑剤の中で、フタル酸ジブチル、フタル酸ジイソデシル、フタル酸ジ２−エチルヘキシルなどのフタル酸エステル類、ｐ−ヒドロキシ安息香酸エチルヘキシル、ｐ−ヒドロキシ安息香酸ヘキシルデシルなどのヒドロキシ安息香酸エステル類、ベンゼンスルホン酸ブチルアミド、ベンゼンスルホン酸２−エチルヘキシルアミドなどのアルキルアミド類が好ましく使用される。【０１９８】
＜＜難燃剤＞＞
難燃剤としては、臭素系難燃剤とトリアジン系難燃剤などを用いることが出来る。臭素化難燃剤として、臭素化フェノキシ樹脂、臭素化ポリカーボネート、臭素化ポリスチレン、ポリ臭素化スチレン、臭素化ポリフェニレンエーテルなどを用いることが出来る。【０１９９】
トリアジン系難燃剤としては、シアヌル酸、イソシアヌル酸、メラミン、シアヌル酸メラミン等を用いることが出来る。【０２００】
難燃剤の添加量は、ポリアミド系エラストマー１００質量部に対し、５〜４０質量部、好ましくは１０〜３０質量部である。【０２０１】
難燃助剤として、アンチモンを含む化合物を用いることが出来る。アンチモンを含む化合物として、例えば、三酸化アンチモン、五酸化アンチモン、四酸化アンチモン、アンチモン酸ソーダなどが挙げられる。【０２０２】
アンチモンを含む化合物の添加量は、ポリアミド系エラストマー１００質量部に対し（熱可塑性樹脂を含むときは、熱可塑性樹脂を加えた樹脂成分１００質量部に対し）、０．１〜１２質量部、好ましくは１〜１０質量部である。これらを臭素系難燃剤と併用することにより、難燃性が向上する。【０２０３】
＜＜磁性粉末＞＞
本発明で用いられる磁性粉末は、公知の粉末磁性材料を用いることが出来、例えばバリウムフェライト、ストロンチウムフェライトなどのフェライト系磁性材料、サマリウム−コバルト系、ネオジウム−鉄−ボロン系などの希土類磁性材料など粉末を用いることが出来る。【０２０４】
本発明で用いられる磁性粉末は、樹脂成分との混和性を改良するため、シランカップリング剤、チタネートカップリング剤、ジルコアルミネートカップリング剤、アルミニウムカップリング剤等で表面処理して用いることができる。
【実施例】
【０２０５】
以下、実施例および比較例を挙げて本発明を説明するが、本発明はこれらの実施例に限定されるものではない。【０２０６】
特性値は次のようにして測定した。【０２０７】
１）相対粘度（ηｒ）（０．５質量／容量％メタクレゾール溶液、２５℃）：
試薬特級品のｍ−クレゾールを溶媒として、５ｇ／ｄｍ３の濃度で、オストワルド粘度計を用いて２５℃で測定した。【０２０８】
２）曲げ試験（曲げ弾性率）：
試験片寸法６．３５ｍｍ×１２．７ｍｍ×１２７ｍｍの試験片を用いてＡＳＴＭ  Ｄ７９０に準拠して測定した。【０２０９】
３）衝撃強度（アイゾットノッチ付）：
試験片寸法３．１８ｍｍ×１２．７ｍｍ×１２７ｍｍの試験片を用いてＡＳＴＭ  Ｄ２５６に準拠し、２３℃で測定した。【０２１０】
４）メルトフローレート：
ペレットを使用し、温度２３５℃、荷重２１６０ｇの条件で測定した。【０２１１】
５）耐加水分解性（１）：
射出成形により成形した１００ｍｍ×３００×厚さ２ｍｍの板からＪＩＳ３号ダンベルを用いて切り出した試料を重ならないように、容量５リットルのステンレス容器に入れ、約２リットルの蒸留水を入れてふたをして密閉状態にした後８０℃の湯浴中に入れた。２０００時間処理後に試験片を取り出し表面の水分を除去した後、引張試験機を用い、チャック間距離５０ｍｍで挟み、５００ｍｍ／ｍｉｎの速度で引張試験を行い、引張破断伸びを測定した。加水分解処理していない試験片の測定を行い、下記数式（１）より引張破断伸びの保持率を計算した。【０２１２】
【数１】
2008123450.tif 000008
【０２１３】
６）引張物性：
ＡＳＴＭ１号片を用い、ＡＳＴＭ  Ｄ６３８に準拠し、２３℃で測定を行った。【０２１４】
７）燃焼性の評価：
０．８ｍｍ×１２．７ｍｍ×１２７ｍｍの試験片を用いて、ＵＬ−９４に準拠して測定した。【０２１５】
また、磁性粉末を含有する樹脂組成物、樹脂磁石成型品について（第５および第６の態様の実施例・比較例）、物性値を次のように測定した。【０２１６】
８）樹脂磁石組成物の質量変化率の測定
樹脂磁石ペレットを圧縮成形機にて厚さ１ｍｍのシートを作成し、このシートから２５ｍｍ×１５０ｍｍのサイズに切り出し試験片とした。試験片を１２０℃の熱風循環式恒温槽に１４日間保持し、その後試験片を室温に戻して、質量減少を測定した。【０２１７】
９）樹脂磁石組成物の寸法変化率の測定
樹脂磁石ペレットを圧縮成形機にて厚さ１ｍｍのシートを作成し、このシートから２５ｍｍ×１５０ｍｍのサイズに切り出し試験片とした。試験片を１２０℃の熱風循環式恒温槽に１４日間保持し、その後試験片を室温に戻して、長さ方向の寸法変化を測定した。【０２１８】
１０）樹脂磁石組成物の表面のべたつき
樹脂磁石ペレットを圧縮成形機にて厚さ１ｍｍのシートを作成し、このシートから２５ｍｍ×１５０ｍｍのサイズに切り出し試験片とした。試験片を１２０℃の熱風循環式恒温槽に１４日間保持し、試験片の表面を指で触り、判定した。【０２１９】
１１）樹脂磁石成形品の温度変化による亀裂の発生の評価
図１に示したように直径３０ｍｍ、厚さ３０ｍｍの円柱形状の金属部品をインサートして、全体の直径が４０ｍｍ樹脂磁石を成形し、樹脂磁石と金属部品を組み合わせた試験片を作成し、−２０〜１００℃の範囲で１０００サイクルのヒートサイクル処理をした後に、樹脂磁石部分の亀裂の発生の有無を確認した。【０２２０】
１２）樹脂磁石成形品の耐加水分解性評価
図１に示したように直径３０ｍｍ、厚さ３０ｍｍの円柱形状の金属部品をインサートして、全体の直径が４０ｍｍ樹脂磁石を成形し、樹脂磁石と金属部品を組み合わせた試験片を作成し、８０℃の温水中に浸漬し、２０００時間処理後に試験片を取り出し、亀裂の発生を確認した。【０２２１】
［製造例１：ＰＡＥ１の製造］
攪拌機、温度計、トルクメーター、圧力計、窒素ガス導入口、圧力調整装置及びポリマー取り出し口を備えた７０リットルの圧力容器に宇部興産（株）製１２−アミノドデカン酸１０．３５４ｋｇ、アジピン酸１．５８１ｋｇ、ＸＹＸ型のトリブロックポリエーテルジアミン（ＨＵＮＴＳＭＡＮ社製ＸＴＪ−５４２（式（１）において、ｘがおよそ３、ｙがおよそ９、ｚがおよそ２）、アミン価：１．９４ｍｅｑ／ｇ）７．４５２ｋｇ、イソホロンジアミン（Ｄｅｇｕｓｓａ社製  商品名：ＶＥＳＴＡＭＩＮ  ＩＰＤ）０．６１２ｋｇ、次亜リン酸ナトリウム１水和物６ｇ及び耐熱剤（吉富製薬製トミノックス９１７）６０ｇを仕込んだ。容器内を十分窒素置換した後、窒素ガスを１８６リットル／時間で供給しながら、容器内の圧力を０．０５ＭＰａに調整しながら３．５時間かけて室温から２３０℃まで昇温し、さらに容器内の圧力を０．０５ＭＰａに調整しながら２３０℃で４時間重合を行い、重合体を得た。重合終了後、攪拌を停止し、ポリマー取り出し口から溶融状態の無色透明の重合体を紐状に抜き出し、水冷した後、ペレタイズして、約１５ｋｇのペレットを得た。得られたペレットは無色半透明強靭でゴム弾性に富む重合体であり、ηｒ＝１．９６であった。【０２２２】
［製造例２：ＰＡＥ２の製造］
攪拌機、温度計、トルクメーター、圧力計、窒素ガス導入口、圧力調整装置及びポリマー取り出し口を備えた７０リットルの圧力容器に宇部興産（株）製１２−アミノドデカン酸７．５５７ｋｇ、アジピン酸１．６９１ｋｇ、ＸＹＸ型のトリブロックポリエーテルジアミン（ＨＵＮＴＳＭＡＮ社製ＸＴＪ−５４２（式（１）において、ｘがおよそ３、ｙがおよそ９、ｚがおよそ２）、アミン価：１．９４ｍｅｑ／ｇ）１０．５１７ｋｇ、イソホロンジアミン（Ｄｅｇｕｓｓａ社製  商品名：ＶＥＳＴＡＭＩＮ  ＩＰＤ）０．２３４ｋｇ、次亜リン酸ナトリウム１水和物６ｇ及び耐熱剤（吉富製薬製トミノックス９１７）６０ｇを仕込んだ。容器内を十分窒素置換した後、窒素ガスを１８６リットル／時間で供給しながら、容器内の圧力を０．０５ＭＰａに調整しながら３．５時間かけて室温から２３０℃まで昇温し、さらに容器内の圧力を０．０５ＭＰａに調整しながら２３０℃で４時間重合を行い、重合体を得た。重合終了後、攪拌を停止し、ポリマー取り出し口から溶融状態の無色透明の重合体を紐状に抜き出し、水冷した後、ペレタイズして、約１５ｋｇのペレットを得た。得られたペレットは無色半透明強靭でゴム弾性に富む重合体であり、ηｒ＝１．９６であった。【０２２３】
［製造例３：ＰＡＥ３の製造］
攪拌機、温度計、トルクメーター、圧力計、窒素ガス導入口、圧力調整装置及びポリマー取り出し口を備えた７０リットルの圧力容器に宇部興産（株）製１２−アミノドデカン酸１０．３７０ｋｇ、アジピン酸１．５８５ｋｇ、ＸＹＸ型のトリブロックポリエーテルジアミン（ＨＵＮＴＳＭＡＮ社製ＸＴＪ−５４２（式（１）において、ｘがおよそ３、ｙがおよそ９、ｚがおよそ２）、アミン価：１．９４ｍｅｑ／ｇ）７．４７６ｋｇ、２，２，４−トリメチル−１，６−ジアミノヘキサンと２，４，４−トリメチル−１，６−ジアミノヘキサンとの混合物（Ｄｅｇｕｓｓａ社製、商品名：ＶＥＳＴＡＭＩＮ  ＴＭＤ）０．５６９ｋｇ、次亜リン酸ナトリウム１水和物６ｇ及び耐熱剤（吉富製薬製トミノックス９１７）６０ｇを仕込んだ。容器内を十分窒素置換した後、窒素ガスを１８６リットル／時間で供給しながら、容器内の圧力を０．０５ＭＰａに調整しながら３．５時間かけて室温から２３０℃まで昇温し、さらに容器内の圧力を０．０５ＭＰａに調整しながら２３０℃で４時間重合を行い、重合体を得た。重合終了後、攪拌を停止し、ポリマー取り出し口から溶融状態の無色透明の重合体を紐状に抜き出し、水冷した後、ペレタイズして、約１５ｋｇのペレットを得た。得られたペレットは無色半透明強靭でゴム弾性に富む重合体であり、ηｒ＝１．９８であった。【０２２４】
［製造例４：ＰＡＥ４の製造］
攪拌機、温度計、トルクメーター、圧力計、窒素ガス導入口、圧力調整装置及びポリマー取り出し口を備えた７０リットルの圧力容器に宇部興産（株）製１２−アミノドデカン酸１０．４２６ｋｇ、アジピン酸１．５８２ｋｇ、ＸＹＸ型のトリブロックポリエーテルジアミン（ＨＵＮＴＳＭＡＮ社製ＸＴＪ−５４２（式（１）において、ｘがおよそ３、ｙがおよそ９、ｚがおよそ２）、アミン価：１．９４ｍｅｑ／ｇ）７．４３６ｋｇ、ノルボルナンジアミン（三井化学製  商品名：ＮＢＤＡ）０．５５６ｋｇ、次亜リン酸ナトリウム１水和物６ｇ及び耐熱剤（吉富製薬製トミノックス９１７）６０ｇを仕込んだ。容器内を十分窒素置換した後、窒素ガスを１８６リットル／時間で供給しながら、容器内の圧力を０．０５ＭＰａに調整しながら３．５時間かけて室温から２３０℃まで昇温し、さらに容器内の圧力を０．０５ＭＰａに調整しながら２３０℃で４．５時間重合を行い、重合体を得た。重合終了後、攪拌を停止し、ポリマー取り出し口から溶融状態の無色透明の重合体を紐状に抜き出し、水冷した後、ペレタイズして、約１５ｋｇのペレットを得た。得られたペレットは無色半透明強靭でゴム弾性に富む重合体であり、ηｒ＝２．０２であった。【０２２５】
［製造例５：ＰＡＥ５の製造］
攪拌機、温度計、トルクメーター、圧力計、窒素ガス導入口、圧力調整装置及びポリマー取り出し口を備えた７０リットルの圧力容器に宇部興産（株）製１２−アミノドデカン酸７．９８５ｋｇ、アジピン酸１．１１５ｋｇ、ＸＹＸ型のトリブロックポリエーテルジアミン（ＨＵＮＴＳＭＡＮ社製ＸＴＪ−５５９（式（１）において、ｘがおよそ３、ｙがおよそ１４、ｚがおよそ２）、アミン価：１．４０ｍｅｑ／ｇ）１０．９００ｋｇ、次亜リン酸ナトリウム１水和物６ｇ及び耐熱剤（吉富製薬製トミノックス９１７）６０ｇを仕込んだ。容器内を十分窒素置換した後、窒素ガスを１８６リットル／時間で供給しながら、容器内の圧力を０．０５ＭＰａに調整しながら３．５時間かけて室温から２３０℃まで昇温し、さらに容器内の圧力を０．０５ＭＰａに調整しながら２３０℃で４時間重合を行い、重合体を得た。重合終了後、攪拌を停止し、ポリマー取り出し口から溶融状態の無色透明の重合体を紐状に抜き出し、水冷した後、ペレタイズして、約１５ｋｇのペレットを得た。得られたペレットは無色半透明強靭でゴム弾性に富む重合体であり、ηｒ＝１．９８であった。【０２２６】
[製造例６：ＰＡＥ６の製造]
攪拌機、温度計、トルクメーター、圧力計、窒素ガス導入口、圧力調整装置及びポリマー取り出し口を備えた７０リットルの圧力容器に１２−アミノドデカン酸（宇部興産（株）製）１２．８９７ｋｇ及びアジピン酸０．９０６ｋｇ（試薬特級）を仕込んだ。容器を十分窒素置換した後、窒素ガスを流速３００リットル／時で供給しながら徐々に加熱した。攪拌は速度２０ｒｐｍで行った。３時間かけて室温から２４０℃まで昇温し、２３０℃で４時間重合を行い、ナイロン１２のオリゴマーを合成した。【０２２７】
このオリゴマーにポリテトラメチレングリコール（ＢＡＳＦ社製、ＰｏｌｙＴＨＦ１０００）６．１９７ｋｇ、テトラブチルジルコネート０．０２０ｋｇ及び酸化防止剤（吉富製薬製、商品名：トミノックス９１７）０．０５０ｋｇを仕込んだ。容器内を十分窒素置換した後、窒素ガスを流速３００リットル／時で供給しながら徐々に加熱を行った。攪拌は速度２０ｒｐｍで行った。３時間かけて室温から２１０℃まで昇温し、２１０℃で３時間加熱し、次に徐々に減圧を行い、１時間かけて５０Ｐａとし、２時間重合を行った後、さらに３０分かけて昇温、減圧を行い、２３０℃、約３０Ｐａで３時間重合を行い終了した。次に、攪拌を停止し、重合層内に窒素ガスを供給し圧力を常圧に戻した。次にポリマー取り出し口から溶融状態の無色透明のポリマーを紐状に抜き出し、水冷した後、ペレタイズして、約１３ｋｇのペレットを得た。【０２２８】
得られたポリマーはポリエーテルエステルアミドであり、ペレットは白色強靭でゴム弾性に富む柔軟なポリマーであり、ηｒ＝１．９９であった。【０２２９】
［製造例７：ＰＡＥ７の製造］
攪拌機、温度計、トルクメーター、圧力計、窒素ガス導入口、圧力調整装置及びポリマー取り出し口を備えた７０リットルの圧力容器に１２−アミノドデカン酸（宇部興産（株）製）９．４５６ｋｇ及びアジピン酸０．７９２ｋｇ（試薬特級）を仕込んだ。容器を十分窒素置換した後、窒素ガスを流速３００リットル／時で供給しながら徐々に加熱した。攪拌は速度２０ｒｐｍで行った。３時間かけて室温から２４０℃まで昇温し、２３０℃で４時間重合を行い、ナイロン１２のオリゴマーを合成した。【０２３０】
このオリゴマーにポリテトラメチレングリコール（ＢＡＳＦ社製、ＰｏｌｙＴＨＦ１８００）９．７５２ｋｇ、テトラブチルジルコネート０．０２０ｋｇ及び酸化防止剤（吉富製薬製、商品名：トミノックス９１７）０．０５０ｋｇを仕込んだ。容器内を十分窒素置換した後、窒素ガスを流速３００リットル／時で供給しながら徐々に加熱を行った。攪拌は速度２０ｒｐｍで行った。３時間かけて室温から２１０℃まで昇温し、２１０℃で３時間加熱し、次に徐々に減圧を行い、１時間かけて５０Ｐａとし、２時間重合を行った後、さらに３０分かけて昇温、減圧を行い、２３０℃、約３０Ｐａで３時間重合を行い終了した。次に、攪拌を停止し、重合層内に窒素ガスを供給し圧力を常圧に戻した。次にポリマー取り出し口から溶融状態の無色透明のポリマーを紐状に抜き出し、水冷した後、ペレタイズして、約１３ｋｇのペレットを得た。【０２３１】
得られたポリマーは、ポリエーテルエステルアミドであり、ペレットは白色強靭でゴム弾性に富む柔軟なポリマーであり、ηｒ＝２．０４であった。【０２３２】
〔第１の態様の実施例〕
［実施例Ａ１〜Ａ７、比較例Ａ１〜Ａ３］
表１に示した割合の混合物を、シリンダー径４０ｍｍの二軸混練機を用い、２４０℃で溶融混練して、ストランド状に押出、水槽で冷却した後ペレタイザーを用いペレットを作製した。ナイロン１２は宇部興産（株）製ナイロン１２  ３０２０Ｕを用いた。なお、実施例Ａ４については、Ｐｌａｂｏｒ製チューブ成形機にて、チューブ状に形成した。引き続き、寸法制御するサイジングダイにより冷却し、引き取りを行い、内径６ｍｍ、外径８ｍｍのチューブを得た。【０２３３】
【表１】
2008123450.tif 000009
【０２３４】
〔第２の態様の実施例〕
［実施例Ｂ１〜Ｂ６、比較例Ｂ１〜Ｂ３］
表２に示した割合の混合物を、シリンダー径４０ｍｍの二軸混練機を用い、２４０℃で溶融混練して、ストランド状に押出、水槽で冷却した後ペレタイザーを用いペレットを作製する。得られるペレットを、射出成形により曲げ試験および衝撃試験用の試験片を作製する。試験片の評価結果を表１に示す。【０２３５】
ナイロン１２は宇部興産（株）製ナイロン１２  ３０２０Ｕを用いる。【０２３６】
なお、実施例Ｂ４については、Ｐｌａｂｏｒ製チューブ成形機にて、チューブ状に成形する。引き続き、寸法制御するサイジングダイにより冷却し、引き取りを行い、内径６ｍｍ、外径８ｍｍのチューブを製造する。【０２３７】
【表２】
2008123450.tif 000010
【０２３８】
〔第３の態様の実施例〕
［実施例Ｃ１〜Ｃ７、比較例Ｃ１〜Ｃ３］
表３に示した割合の混合物を、シリンダー径４０ｍｍの二軸混練機を用い、２４０℃で溶融混練して、ストランド状に押出、水槽で冷却した後ペレタイザーを用いペレットを作製した。【０２３９】
【表３】
2008123450.tif 000011
【０２４０】
〔第４の態様の実施例〕
［実施例Ｄ１〜Ｄ７、比較例Ｄ１〜Ｄ３］
表４に示した割合の混合物を、シリンダー径４０ｍｍの二軸混練機を用い、２４０℃で溶融混練して、ストランド状に押出、水槽で冷却した後ペレタイザーを用いペレットを作製した。【０２４１】
【表４】
2008123450.tif 000012
【０２４２】
〔第５の態様の実施例〕
［実施例Ｅ１〜Ｅ８、比較例Ｅ１〜Ｅ４］
表５に示すナイロン１２（宇部興産製３０１４Ｕ）及びポリアミド系熱可塑性エラストマーの組成のバインダー樹脂成分１０質量％と、アミノシランカップリング剤により処理されたフェライト粉末９０質量％とをミキサーにより混合した後、混練機を使用して溶融混練し、ペレットを得た。【０２４３】
得られたペレットの評価結果を表５に示す。また得られたペレットを成形し、得られた成形物は、磁石として使用できた。【０２４４】
【表５】
2008123450.tif 000013
【０２４５】
〔第６の態様の実施例〕
［実施例Ｆ１〜Ｆ９、参考例Ｆ１、比較例Ｆ１〜Ｆ３］
表６に示す組成のナイロン１２（宇部興産製３０１４Ｕ）及びポリアミド系熱可塑性エラストマーと、可塑剤とからなるバインダー樹脂成分１０質量％と、アミノシランカップリング剤により処理されたフェライト粉末９０質量％とをミキサーにより混合した後、混練機を使用して溶融混練し、樹脂磁石のペレットを得た。【０２４６】
得られたペレットの評価結果を表６に示す。また得られたペレットを成形し、得られた成形物は、磁石として使用できた。【０２４７】
【表６】
2008123450.tif 000014
【産業上の利用可能性】
【０２４８】
本発明の第１の態様によれば、ベースの熱可塑性樹脂の溶融粘度に影響を与えることなく成形性を変化させることなく、柔軟性や耐衝撃性を改良することができ、かつ耐加水分解性に優れた樹脂組成物を提供することができる。また、この樹脂組成物は、強靭性、溶融成形性、低温柔軟性、耐衝撃性に優れ、かつ耐加水分解性に優れる。【０２４９】
本発明の第２の態様によれば、強靭性、溶融成形性、低温柔軟性、耐衝撃性に優れ、かつ耐加水分解性に優れた可塑剤を含む樹脂組成物を提供することができる。【０２５０】
本発明の第３の態様によれば、高温高湿下の過酷な環境下においても加水分解による樹脂の劣化がなく、エラストマーとしての優れた性能を維持することのできる難燃性の樹脂組成物を提供することができる。【０２５１】
本発明の第４の態様によれば、高温高湿下の過酷な環境下においても加水分解による樹脂の劣化がなく、樹脂としての優れた性能を維持することのできる難燃性の樹脂組成物を提供することができる。【０２５２】
本発明の第５の態様によれば、樹脂磁石の磁気特性を上げるために、磁性粉末の含量を高めても成形品に割れを生じにくく、柔軟で、過酷な環境下、特に高温高湿下で加水分解によるバインダー樹脂の劣化がなく、高温高湿下においても亀裂の発生しない樹脂磁石部品を提供することができる。【０２５３】
本発明の第６の態様によれば、本発明の樹脂組成物を使用することにより、高温環境でも寸法変化が少なく、金属部品をインサートした樹脂磁石部品においても冬季の屋外における低温環境と、夏季の屋外及び／又は組み込まれている機器内での発熱による高温環境といった実使用環境下での温度変化の繰り返しによっても寸法変化や亀裂の発生しない優れた樹脂磁石部品を提供することができる。また、高温高湿下においても加水分解によるバインダー樹脂の劣化がなく、高温高湿下においても亀裂の発生しない樹脂磁石部品を提供することができる。
【図１】
2008123450.tif 000020
【図２】
2008123450.tif 000021
【国際調査報告】
2008123450.tif 000022
2008123450.tif 000023
2008123450.tif 000024
2008123450.tif 000025
2008123450.tif 000026